СПОСОБ ПОЛУЧЕНИЯ СОРБЕНТА
METHOD OF SORBENT OBTAINING

Изобретение относится к способам получения сорбента для очистки сточных вод, в частности к области биотехнологии, конкретно к получению органоминеральных сорбентов на основе отработанного активного ила, которые могут быть использованы для селективного извлечения из стоков ионов тяжелых металлов, и взвешенных веществ. Изобретение направленно на решение задачи снижения техногенной нагрузки на городские канализационные очистные сооружения. Учитывая специфику данного гидробионта - активного ила, а именно строение клетки, площадь поверхности которой существенно превышает площадь поверхности активированного угля в сопоставимых единицах. Главной задачей переработки стало получение сорбента без разрушения гидробионта отработанного активного ила, что позволяет производить селективное извлечение и подготавливать сток.
Необходимость применения отработанного активного ила в процессе очистки сточных вод обусловлена проблемой охраны окружающей среды и экономическими соображениями, еще надо подчеркнуть природное происхождение компонентов данного сорбционного материала. По сравнению с традиционными, этот материал обладает сопоставимыми сорбционными свойствами, но его низкая стоимость производства, минимальные транспортные расходы и возможность исключения из стадии процесса регенерации намного уменьшают себестоимость очистки воды. Известен способ получения сорбента, включающий смешивание цеолита с органическим компонентом, при этом в качестве органического компонента используют делипидизированную биомассу микроорганизмов, а смешивание проводят в водной щелочном растворе при pН 9-10, в массовом соотношении цеолита и жидкой фазы, равном 1:5:10, при непрерывном перемешивании и нагревании до полного выпаривания жидкой фазы. (см. описание изобретения к патенту РФ №2090259, МПК B01J 20/18, публикация 20.09.1997). Недостатком известного изобретения является сложность способа получения сорбента.
Задачей заявляемого изобретения является упрощение способа получения сорбента.
Сущность изобретения заключается в следующем.
Способ получения сорбента, включающий смешивание осадочной породы с органическим компонентом, отличающийся тем, что в качестве осадочной породы используют диатомит, а в качестве органического компонента используют влагонасыщенный отработанный активный ил, кроме того, дополнительно используют портландцемент, мас.%:
осадочная порода диатомит 12-16
портландцемент 8-12
органический компонент влагонасыщенный отработанный активный ил остальное до 100.
Это позволяет упростить способ получения сорбента.
Способ осуществляется следующим образом.
Влагонасыщенный отработанный активный ил с исходной влажностью 65-70% смешивают с диатомитом и портландцементом. Полученная масса пропускается через сито с диаметром отверстия 3 мм. Полученные гранулы сушат при комнатной температуре в течение 48 часов.
Целевой продукт представляет собой механически твердые гранулы серого цвета.
Сорбционные свойства получаемого сорбента представлены в таблице.
Пример 1. 150 г влагонасыщенного отработанного активного ила с исходной влажностью 65% смешивают с 12 г диатомита и 8 г портландцемента до однородной массы. Полученная масса пропускается через сито с диаметром отверстия 3 мм.
Полученные гранулы сушат при комнатной температуре в течение 48 часов.
Выход сорбента составляет 100 г от исходного веса продуктов.
Пример 2. Сорбент получают по аналогии примера 1, но сушку производят автоклавным способом при температуре пара 120°C в течение 8 часов. Это позволяет устранить патогенную микрофлору и сократить скорость набора заданной прочности.
Данный способ наиболее эффективен зимнее время года.
Пример 3. Сорбент получают по аналогии примера 1, но  полученную массу обрабатывают 5% раствором перманганата калия. Это позволяет устранить патогенную микрофлору и избежать вторичного загрязнения.
Изобретение позволяет упростить способ получения сорбента.
Таблица
№ Примера
Полная статистическая обменная емкость мг-экв/г сорбента
Статистическая обменная емкость
Катионы
Анионы
Cu
Pb
1
0
2,8
1,9
1,5
2
0
2,8
1,9
1,5
3
0
2,9
1,9
1,5